СПОСОБ ПЕРЕРАБОТКИ КОМПЛЕКСНОЙ РУДЫ, СОДЕРЖАЩЕЙ В КАЧЕСТВЕ ОСНОВНЫХ КОМПОНЕНТОВ НИОБИЙ И РЕДКОЗЕМЕЛЬНЫЕ ЭЛЕМЕНТЫ

1. Способ переработки комплексной руды, содержащей в качестве основных компонентов ниобий и редкоземельные элементы, включающий уменьшение крупности руды методами рудоподготовки, обработку руды раствором гидроксида натрия с получением гидроксидного кека, обработку кека раствором минеральной кислоты с получением раствора редкоземельных элементов и ниобийсодержащего кека, обработку ниобийсодержащего кека с получением пентаоксида ниобия, очистку раствора редкоземельных элементов от примесей и направление редкоземельных элементов на последующее разделение, отличающийся тем, что ниобий извлекают из кека в раствор обработкой ниобийсодержащего кека кислым раствором, содержащим фтор-ионы, осуществляют экстракционное извлечение ниобия из раствора с получением реэкстракта в виде водного раствора фторниобиевой кислоты с последующим его переводом в пентаоксид ниобия, при этом очистку раствора редкоземельных элементов проводят обработкой полученного раствора карбонатом кальция и сульфидсодержащим раствором, осаждением примесей и отделением осадка, после чего выполняют обработку очищенного раствора редкоземельных элементов гидроксидом кальция с осаждением коллективного концентрата редкоземельных элементов, последующим его растворением в минеральной кислоте и направлением раствора на разделение редкоземельных элементов.
2. Способ переработки комплексной руды по п.1, отличающийся тем, что для обработки руды используется раствор гидроксида натрия с концентрацией от 400 г/л до 750 г/л при температуре от 120 °C до 140°C.
3. Способ переработки комплексной руды по п.1, отличающийся тем, что в качестве минеральной кислоты для обработки гидроксидного кека используют раствор соляной кислоты с концентрацией не менее 20 вес.% при массовом отношении Т:Ж=1:(2÷7).
4. Способ переработки комплексной руды по п.1, отличающийся тем, что в качестве минеральной кислоты для обработки гидроксидного кека используют раствор азотной кислоты с концентрацией не менее 20 вес.% при соотношении Т:Ж=1:(2÷7).
5. Способ переработки комплексной руды по п.1, отличающийся тем, что в качестве кислого раствора, содержащего фтор-ионы, используют фтористоводородную кислоту с концентрацией от 400 г/л до 700 г/л.
6. Способ переработки комплексной руды по п.1, отличающийся тем, что в качестве кислого раствора, содержащего фтор-ионы, используют раствор состава: серная кислота с концентрацией 450-500 г/л и фтористоводородная кислота с концентрацией 250-500 г/л.
7. Способ переработки комплексной руды по п.1, отличающийся тем, что в качестве кислого раствора, содержащего фтор-ионы, используют смесь серной кислоты и солей фтористоводородной кислоты, преимущественно фторидов или бифторидов щелочных металлов, фторида или бифторида аммония и их смесей.
8. Способ переработки комплексной руды по п.1, отличающийся тем, что экстракционное извлечение ниобия проводят с использованием алифатических спиртов, преимущественно 1-октанола, 2-октанола, 2-этилгексанола.
9. Способ переработки комплексной руды по п.1, отличающийся тем, что экстракционное извлечение ниобия проводят с использованием фосфорорганических соединений, преимущественно трибутилфосфата.
10. Способ переработки комплексной руды по п.1, отличающийся тем, что для экстракционного извлечения ниобия используют кетоны, преимущественно циклогексанон, метил-изобутилкетон, алкил-циклогексанон.
11. Способ переработки комплексной руды по п.1, отличающийся тем, что перевод ниобия из водного раствора фторниобиевой кислоты в пентаоксид ниобия осуществляют методом пирогидролиза.
12. Способ переработки комплексной руды по п.1, отличающийся тем, что перевод ниобия из водного раствора фторниобиевой кислоты в пентаоксид ниобия осуществляют методом осаждения.
13. Способ переработки комплексной руды по п.1, отличающийся тем, что очистку раствора редкоземельных элементов раствора от примесей проводят последовательно, сначала для очистки используют карбонат кальция в количестве, достаточном для достижения раствором значения рН 3,2-3,5, с отделением образовавшегося осадка, после чего полученный раствор редкоземельных элементов обрабатывают раствором, содержащим сульфид-ионы.
14. Способ переработки комплексной руды по п.1 или 13. отличающийся тем, что в качестве раствора, содержащего сульфид-ионы, при обработке раствора редкоземельных элементов используют раствор сульфида натрия.
15. Способ переработки комплексной руды по п.1 или 13, отличающийся тем, что в качестве раствора, содержащего сульфид-ионы, при обработке раствора редкоземельных элементов используют раствор гидросульфида натрия.
16. Способ переработки комплексной руды по п.1 или 13, отличающийся тем, что в качестве раствора, содержащего сульфид-ионы, при обработке раствора редкоземельных элементов используют раствор сероводорода.
17. Способ переработки комплексной руды по п.1, отличающийся тем, что коллективный концентрат редкоземельных элементов получают добавлением в очищенный раствор редкоземельных элементов гидроксида кальция до достижения раствором значения рН не менее 6,9.
18. Способ переработки комплексной руды по п.1, отличающийся тем, что в качестве минеральной кислоты для растворения коллективного концентрата редкоземельных элементов используют раствор соляной кислоты.
19. Способ переработки комплексной руды по п.1, отличающийся тем, что в качестве минеральной кислоты для растворения коллективного концентрата редкоземельных элементов используют раствор азотной кислоты.